СПОСОБЫ ИЗГОТОВЛЕНИЯ ВСПЕНЕННОГО КЛЕЯ, СОДЕРЖАЩЕГО ЗАКРЫТЫЕ ПОРЫ

1. Способ изготовления вспененных клеящих композиций, пригодных для местного применения на теле, включающий
образование расплавленной клеящей композиции,
стадию совмещения инертного газа с упомянутой расплавленной клеящей композицией в первом смесителе, содержащем средство для смешивания упомянутого инертного газа и расплавленного клея,
стадию перемешивания упомянутой клеящей композиции, содержащей упомянутый инертный газ, в упомянутом смесителе в условиях, эффективных для образования первой вспененной клеящей композиции; и
стадию перемешивания упомянутой первой вспененной клеящей композиции во втором смесителе, содержащем средство для перемешивания упомянутой первой вспененной клеящей композиции, в условиях, эффективных для получения второй вспененной клеящей композиции, содержащей по существу однородное распределение закрытых пор, содержащих инертный газ, расположенный в них.
2. Способ по п. 1, в котором внутреннее давление первой вспененной клеящей композиции, поступающей во второй смеситель, больше, чем внешнее давление упомянутой второй вспененной клеящей композиции, выходящей из упомянутого второго смесителя, таким образом обеспечивая перепад давлений.
3. Способ по п. 2, в котором перепад давлений составляет приблизительно 793 кПа (115 фунт/кв. дюйм) или более.
4. Способ по п. 2, в котором перепад давлений составляет от приблизительно 793 кПа до приблизительно 2068 кПа (от приблизительно 115 фунт/кв. дюйм до приблизительно 300 фунт/кв.
дюйм).
5. Способ по п. 2, в котором внутреннее давление составляет от приблизительно 2586 до приблизительно 3103 кПа (от приблизительно 375 фунт/кв. дюйм до приблизительно 450 фунт/кв. дюйм).
6. Способ по п. 2, в котором внутреннее давление составляет от приблизительно 2758 до приблизительно 2930 кПа (от приблизительно 400 фунт/кв. дюйм до приблизительно 425 фунт/кв. дюйм).
7. Способ по п. 2, в котором внешнее давление составляет от приблизительно 1207 кПа (175 фунт/кв. дюйм) до приблизительно 2241 кПа (325 фунт/кв. дюйм).
8. Способ по п. 2, в котором внешнее давление составляет от приблизительно 1241 кПа (180 фунт/кв. дюйм) до приблизительно 2068 кПа (300 фунт/кв. дюйм).
9. Способ по п. 2, в котором давление инертного газа, поступающего в первый смеситель, больше, чем давление упомянутой расплавленной клеящей композиции, поступающей в первый смеситель.
10. Способ по п. 9, в котором давление упомянутого расплавленного клея, поступающего в упомянутый первый смеситель, приблизительно аналогичное упомянутому внутреннему давлению упомянутой первой вспененной клеящей композиции.
11. Способ по п. 1, в котором средство для перемешивания упомянутой первой клеящей композиции в упомянутом втором смесителе представляет собой вращающуюся смешивающую лопатку.
12. Способ по п. 11, в котором вращающаяся смешивающая
лопатка вращается со скоростью от приблизительно 20 до приблизительно 30 об/мин.
13. Способ по п. 2, в котором средство для перемешивания упомянутой первой клеящей композиции в упомянутом втором смесителе представляет собой вращающуюся смешивающую лопатку.
14. Способ по п. 12, в котором вращающаяся смешивающая лопатка вращается со скоростью от приблизительно 20 до приблизительно 30 об/мин.
15. Способ по п. 1, в котором вторая вспененная клеящая композиция имеет расчетное уменьшение плотности от приблизительно 10 до приблизительно 50 процентов.
16. Способ по п. 1, в котором вторая вспененная клеящая композиция имеет расчетное уменьшение плотности от приблизительно 20 до приблизительно 40 процентов.
17. Способ по п. 1, в котором закрытые поры овальные, сферические, круглые или удлиненные по своей структуре.
18. Способ по п. 1, в котором закрытые поры имеют размер поры, выбранный из группы, состоящей из среднего диаметра, длины и толщины.
19. Способ по п. 18, в котором размер поры составляет от приблизительно 1 до приблизительно 10 микрон.
3
20. Способ по п. 1, в котором вторая вспененная клеящая композиция имеет плотность от приблизительно 0,14 до приблизительно 0,80 г/см.
21. Способ по п. 1, в котором инертный газ выбран из группы, состоящей из азота, диоксида углерода, благородных газов, углеводородов и воздуха.
22. Вспененная клеящая композиция, содержащая по существу равномерное распределение закрытых пор, содержащих инертный газ, заключенный в них, изготовленная в соответствии со способом по п. 1.